(57)【特許請求の範囲】
【請求項１】
面内磁気記録媒体に転写すべき情報に応じてトラック方向に配列されたパターン状の凹凸を有する基板と、該基板上に前記凹凸に沿って形成された磁性層とを備えてなる磁気転写用マスター担体であって、
前記基板の凸部上面に形成された前記磁性層の厚みｄa1と、該凸部の側面に形成された前記磁性層の凸部上面と平行面での厚みｄa2とが、
0.05＜ｄa2／ｄa1≦1.3
の関係にあることを特徴とする面内磁気記録媒体への磁気転写用マスター担体。
【請求項２】
前記凸部の側面に形成された前記磁性層の凸部上面と平行面での厚みｄa2と、前記パターン状の凹凸の、前記トラック方向に最近接する凸部間の凹部の該トラック方向の長さＳとが、
0.05＜ｄa2／Ｓ＜0.4
の関係にあることを特徴とする請求項１記載の磁気転写用マスター担体。
【請求項３】
前記基板の前記凹部表面の前記凸部内への延長面と前記凸部の側面とのなす該凸部内側の角度θが、
３０度≦θ＜８０度
であることを特徴とする請求項１または２記載の磁気転写用マスター担体。
【請求項４】
前記転写すべき情報が、サーボ信号であることを特徴とする請求項１から３いずれか１項記載の磁気転写用マスター担体。
【請求項５】
前記磁性層が、軟磁性もしくは半硬質磁性であることを特徴とする請求項１から４いずれか１項記載の磁気転写用マスター担体。
【請求項６】
垂直磁気記録媒体に転写すべき情報に応じてトラック方向に配列されたパターン状の凹凸を有する基板と、該基板上に前記凹凸に沿って形成された磁性層とを備えてなる磁気転写用マスター担体であって、
前記基板の凸部上面に形成された前記磁性層の厚みｄb1と、該凸部の側面に形成された前記磁性層の凸部上面と平行面での厚みｄb2とが、
0.1＜ｄb2／ｄb1≦0.5
の関係にあることを特徴とする垂直磁気記録媒体への磁気転写用マスター担体。
【請求項７】
前記凸部の側面に形成された前記磁性層の凸部上面と平行面での厚みｄb2と、前記パターン状の凹凸の、前記トラック方向に最近接する凸部間の凹部の該トラック方向の長さＳとが、
0.05＜ｄb2／Ｓ＜0.4
の関係にあることを特徴とする請求項６記載の磁気転写用マスター担体。
【請求項８】
前記基板の前記凹部表面の前記凸部内への延長面と前記凸部の側面とのなす該凸部内側の角度θが、
３０度≦θ＜８０度
であることを特徴とする請求項６または７記載の磁気転写用マスター担体。
【請求項９】
前記転写すべき情報が、サーボ信号であることを特徴とする請求項６から８いずれか１項記載の磁気転写用マスター担体。
【請求項１０】
前記磁性層が、軟磁性もしくは半硬質磁性であることを特徴とする請求項６から９いずれか１項記載の磁気転写用マスター担体。
【請求項１１】
面内磁気記録媒体に該面内磁気記録媒体のトラックの一方向の初期直流磁界を印加して該面内磁気記録媒体の磁性層を該トラックの一方向に初期直流磁化させた後、前記面内磁気記録媒体の磁性層と磁気転写用マスター担体の磁性層とを密着させた状態でそれらの磁性層に前記初期直流磁化の方向と逆向きの転写用磁界を印加して磁気転写を行う磁気転写方法であって、
前記磁気転写用マスター担体が、前記面内磁気記録媒体に転写すべき情報に応じたパターン状の凹凸を有する基板と、該基板上に前記凹凸に沿って形成された磁性層とを備えてなり、前記基板の凸部上面に形成された前記磁性層の厚みｄa1と、該凸部の側面に形成された前記磁性層の凸部上面と平行面での厚みｄa2とが、
0.05＜ｄa2／ｄa1≦1.3
の関係にあるものであることを特徴とする面内磁気記録媒体への磁気転写方法。
【請求項１２】
垂直磁気記録媒体に該垂直磁気記録媒体のトラック面に垂直な一方向の初期直流磁界を印加して該垂直磁気記録媒体の磁性層を該トラック面に垂直な一方向に初期直流磁化させた後、該垂直磁気記録媒体の磁性層と磁気転写用マスター担体の磁性層とを密着させた状態でそれらの磁性層に前記初期直流磁化の方向と逆向きの転写用磁界を印加して磁気転写を行う磁気転写方法であって、
前記磁気転写用マスター担体が、前記垂直磁気記録媒体に転写すべき情報に応じたパターン状の凹凸を有する基板と、該基板上に前記凹凸に沿って形成された磁性層とを備えてなり、前記基板の凸部上面に形成された前記磁性層の厚みｄb1と、該凸部の側面に形成された前記磁性層の凸部上面と平行面での厚みｄb2とが、
0.1＜ｄb2／ｄb1≦0.5
の関係にあるものであることを特徴とする垂直磁気記録媒体への磁気転写方法。
【発明の詳細な説明】
【０００１】
【発明の属する技術分野】
本発明は、磁気記録媒体に情報を転写するためのパターン状の凹凸を備えた磁気転写用マスター担体に関するものである。
【０００２】
【従来の技術】
磁気記録媒体においては一般に、情報量の増加に伴い、多くの情報を記録する大容量で、安価で、かつ、好ましくは短時間で必要な箇所が読み出せる、いわゆる高速アクセスが可能な媒体が望まれており、この一例として、ハードディスク、ＺＩＰ（アイオメガ社）等のフレキシブルディスクからなる高密度磁気記録媒体が知られている。これらの高密度磁気記録媒体は情報記録領域が狭トラックで構成されており、狭いトラック幅を正確に磁気ヘッドにより走査させて高いＳ／Ｎで信号を再生するためには、いわゆるトラッキングサーボ技術が大きな役割を担っている。
【０００３】
トラック位置決めのためのサーボ信号や、そのトラックのアドレス信号、再生クロック信号等のサーボ情報は、磁気記録媒体の製造時にプリフォーマットとして予め磁気記録媒体に記録する必要があり、現在は専用のサーボ記録装置（サーボトラックライター）を用いてプリフォーマットが行われている。従来のサーボ記録装置によるプリフォーマットは、磁気記録媒体１枚ずつ、磁気ヘッドにより記録する必要があるため、相当の時間がかかり生産効率の点で問題がある。
【０００４】
一方、プリフォーマットを正確にかつ効率よく行う方法として、マスター担体に形成されたサーボ情報を担持するパターンを磁気記録媒体へ磁気転写により転写する方法が、例えば特許文献１〜３等において提案されている。
【０００５】
磁気転写は、転写すべき情報を担持するマスター担体を磁気ディスク媒体等の磁気記録媒体（スレーブ媒体）と密着させた状態で、転写用磁界を印加することにより、マスター担体の有する情報パターンに対応する磁気パターンをスレーブ媒体に磁気的に転写するもので、マスター担体とスレーブ媒体との相対的な位置を変化させることなく静的に記録を行うことができ、正確なプリフォーマット記録が可能であり、しかも記録に要する時間も極めて短時間であるという利点を有している。
【０００６】
【特許文献１】
特開昭６３−１８３６２３号公報
【０００７】
【特許文献２】
特開平１０−４０５４４号公報
【０００８】
【特許文献３】
特開平１０−２６９５６６号公報
【０００９】
【発明が解決しようとする課題】
前述の特許文献２および３等に開示されている磁気転写に用いられるマスター担体は、スレーブ媒体に転写すべき情報に対応する凹凸パターンを有する基板と、該基板の少なくとも凸部表面に磁性層を備えたものである。磁気転写は、マスター担体とスレーブ媒体とを密着させて行うものであるため、凹凸パターンの凸部上に磁性層を備えてなるマスター担体を用いた場合、多数のスレーブ媒体と密着および剥離を繰り返すうちに、パターン上の磁性層等が一部欠落したり、基板から剥離することがある。
【００１０】
磁性層の剥れはスレーブ媒体との密着性の悪化等に繋がり、転写信号の信号品位が低下する。また、磁性層の剥れが多くなるとマスター担体の交換が必要となるが、このマスター担体は高価なものであり、１枚のマスター担体で何枚のスレーブ媒体に転写することができるかが磁気記録媒体の製造コストを抑制するにあたって非常に重要な問題となる。
【００１１】
本発明者が、磁性層が剥がれ落ちたマスター担体を観察した結果、凸部パターンの平坦部の端部における剥れが特に大きいことが明らかになった。さらに、マスター担体とスレーブ媒体との密着時の印加圧力をパラメータとし、磁性層の剥れ落ち状況を観測した結果、印加圧力が高くなるにつれて剥れの頻度が増すことが明らかになった。すなわち、磁性層の剥れが力学的な構造の弱さに起因するものである可能性が高いと推測できた。マスター担体の力学的な構造強度を支配するものとしてはパターン上に形成した磁性層厚、基板と磁性層の密着強度等が挙げられる。さらなる検討の結果、凸部パターン側面部の磁性層の膜厚が非常に薄いもしくはない場合に平坦部の端部の剥れが多発すること、すなわち、基板上に形成された磁性層の膜厚分布が構造強度の分布を発生させ、強度的に弱いに部分に力が集中し、磁性層の剥れが生じることが明らかになった。
【００１２】
また一方、本発明者の検討により、マスター担体の凸部の側面に形成された磁性層の厚みが、磁気転写により磁気パターンが形成されるスレーブ媒体の再生信号の品質に大きく影響することが明らかになった。
【００１３】
本発明は上記事情に鑑み、耐久性が向上した、磁気転写後のスレーブ媒体において良好な転写信号を得ることができる磁気転写用マスター担体および磁気転写方法を提供することを目的とする。
【００１４】
【課題を解決するための手段】
本発明の第１の磁気転写用マスター担体は、面内磁気記録媒体に転写すべき情報に応じてトラック方向に配列されたパターン状の凹凸を有する基板と、該基板上に前記凹凸に沿って形成された磁性層とを備えてなる磁気転写用マスター担体であって、
前記基板の凸部上面に形成された前記磁性層の厚みｄa1と、該凸部の側面に形成された前記磁性層の凸部上面と平行面での厚みｄa2とが、
0.05＜ｄa2／ｄa1≦1.3
の関係にあることを特徴とするものである。
【００１５】
上記本発明の第１の磁気転写用マスター担体においては、前記凸部の側面に形成された前記磁性層の凸部上面と平行面での厚みｄa2と、前記パターン状の凹凸の、前記トラック方向に最近接する凸部間の凹部の該トラック方向の長さＳとが、0.05＜ｄa2／Ｓ＜0.4の関係にあることが望ましい。
【００１６】
本発明の第２の磁気転写用マスター担体は、垂直磁気記録媒体に転写すべき情報に応じてトラック方向に配列されたパターン状の凹凸を有する基板と、該基板上に前記凹凸に沿って形成された磁性層とを備えてなる磁気転写用マスター担体であって、
前記基板の凸部上面に形成された前記磁性層の厚みｄb1と、該凸部の側面に形成された前記磁性層の凸部上面と平行面での厚みｄb2とが、
0.1＜ｄb2／ｄb1≦0.5
の関係にあることを特徴とするものである。
【００１７】
上記本発明の第２の磁気転写用マスター担体は、前記凸部の側面に形成された前記磁性層の凸部上面と平行面での厚みｄb2と、前記パターン状の凹凸の、前記トラック方向に最近接する凸部間の凹部の該トラック方向の長さＳとが、0.05＜ｄb2／Ｓ＜0.4の関係にあることが望ましい。
【００１８】
なお、「凸部の側面」とは、該凸部を構成する４つの側面の各側面を指すものであり、各側面に形成された磁性層の厚みがそれぞれ、凸部上面の磁性層の厚みと上記の関係にあるようにする。
【００１９】
また、ここで「凹部の該トラック方向の長さＳ」は、凸部上面を凹部開口に延長してできる面におけるトラック方向の長さで定義するものとする。
【００２０】
本発明の第１および第２の磁気転写用マスター担体においては、前記基板の前記凹部表面の前記凸部内への延長面と前記凸部の側面とのなす該凸部内側の角度θが、３０度≦θ＜８０度であることが望ましい。
【００２１】
なお、転写すべき情報は、サーボ信号であってもよい。
【００２２】
また、前記磁性層は、軟磁性もしくは半硬質磁性であることが望ましい。
【００２３】
本発明の第１の磁気転写方法は、面内磁気記録媒体に該面内磁気記録媒体のトラックの一方向の初期直流磁界を印加して該面内磁気記録媒体の磁性層を該トラックの一方向に初期直流磁化させた後、前記面内磁気記録媒体の磁性層と磁気転写用マスター担体の磁性層とを密着させた状態でそれらの磁性層に前記初期直流磁化の方向と逆向きの転写用磁界を印加して磁気転写を行う磁気転写方法であって、
前記磁気転写用マスター担体が、前記面内磁気記録媒体に転写すべき情報に応じたパターン状の凹凸を有する基板と、該基板上に前記凹凸に沿って形成された磁性層とを備えてなり、前記基板の凸部上面に形成された前記磁性層の厚みｄa1と、該凸部の側面に形成された前記磁性層の凸部上面と平行面での厚みｄa2とが、
0.05＜ｄa2／ｄa1≦1.3
の関係にあるものであることを特徴とする。
【００２４】
本発明の第２の磁気転写方法は、垂直磁気記録媒体に該垂直磁気記録媒体のトラック面に垂直な一方向の初期直流磁界を印加して該垂直磁気記録媒体の磁性層を該トラック面に垂直な一方向に初期直流磁化させた後、該垂直磁気記録媒体の磁性層と磁気転写用マスター担体の磁性層とを密着させた状態でそれらの磁性層に前記初期直流磁化の方向と逆向きの転写用磁界を印加して磁気転写を行う磁気転写方法であって、
前記磁気転写用マスター担体が、前記垂直磁気記録媒体に転写すべき情報に応じたパターン状の凹凸を有する基板と、該基板上に前記凹凸に沿って形成された磁性層とを備えてなり、前記基板の凸部上面に形成された前記磁性層の厚みｄb1と、該凸部の側面に形成された前記磁性層の凸部上面と平行面での厚みｄb2とが、
0.1＜ｄb2／ｄb1≦0.5
の関係にあるものであることを特徴とする。
【００２５】
【発明の効果】
面内磁気記録媒体への磁気転写に用いられる本発明の第１の磁気転写用マスター担体は、パターン状の凹凸を有する基板上に凹凸に沿って形成された磁性層が、凸部上面での厚みｄa1と、該凸部の側面での厚みｄa2とが、0.05＜ｄa2／ｄa1≦1.3の関係となるように形成されているため、耐久性が向上し、多数のスレーブ媒体への転写が可能となり、スレーブ媒体への磁気転写時において、スレーブ媒体に良好な磁化パターンを形成することができる。良好な磁化パターンが形成されたスレーブ媒体であれば、高品位の再生信号を得ることができる。
【００２６】
すなわち、面内磁気記録媒体に対する磁気転写に用いられる磁気転写用マスター担体において、ｄa2／ｄa1が0.05以下であると、膜剥れが多く発生し、耐久性に劣るものとなる。膜厚を厚くすればするほど磁性層の剥れは少なくなり、耐久性は飛躍的に向上する。しかしながら、ｄa2／ｄa1が1.3より大きいと、磁気転写の磁界印加時に、凸部上面の磁性層からスレーブ媒体側に侵入するべき磁束が凸部側面の磁性層に引き込まれやすくなり、転写磁界強度が低下して良好な信号品位を得られない。
【００２７】
本発明の第１の磁気転写用マスター担体について、凸部の側面に形成された磁性層の厚みｄa2と、前記パターン状の凹凸の、前記トラック方向に最近接する凸部間の凹部の該トラック方向の長さＳとが、0.05＜ｄa2／Ｓ＜0.4を満たす関係にあるようにすれば、より転写精度を向上させることができ、より高品位の再生信号を得ることができる。
【００２８】
ｄa2／Ｓが0.05以下の範囲にあると、磁気転写の磁界印加時におけるマスター担体の磁性層に収束される磁束量が少なくなることによる信号品位の低下が懸念される。一方、ｄa2／Ｓが0.4以上の範囲にあると磁気転写の磁界印加時に、凸部上面の磁性層からスレーブ媒体側に侵入するべき磁束が凸部側面の磁性層に引き込まれやすくなり、転写磁界強度が低下して信号品位の低下が懸念される。
【００２９】
垂直磁気記録媒体への磁気転写に用いられる本発明の第２の磁気転写用マスター担体は、パターン状の凹凸を有する基板上に凹凸に沿って形成された磁性層が、凸部上面での厚みｄb1と、該凸部の側面での厚みｄb2とが、0.1＜ｄb2／ｄb1≦0.5の関係となるように形成されているので、耐久性が向上し、多数のスレーブ媒体への転写が可能となり、スレーブ媒体への磁気転写時において、スレーブ媒体に良好な磁化パターンを形成することができる。良好な磁化パターンが形成されたスレーブ媒体であれば、高品位の再生信号を得ることができる。
【００３０】
すなわち、垂直磁気記録媒体に対する磁気転写に用いられる磁気転写用マスター担体においては、磁性層の耐久性のみの観点から考えると、面内磁気記録媒体用の場合と同様にｄb2／ｄb1が0.05より大きければよいが、垂直磁気記録媒体への磁気転写の場合、凸部側面部に形成される磁性層に磁束を集中させることで、マスター担体のパターン凸部に対応する磁気記録媒体における磁化反転部の磁界強度を強くすることができ、本発明者の検討によりｄb2／ｄb1が0.1以下であると、転写磁界強度を十分に保つことができず、良好な信号品位が得られないことが明らかになり、また一方、ｄb2／ｄb1が0.5より大きくなると、凸部パターンでの磁束密度が減少し、十分な記録特性を達成することができなくなることが明らかになった。
【００３１】
従って、本発明の磁気転写用マスター担体によれば、耐久性が向上して寿命が延び、より多くのスレーブ媒体への磁気転写が可能となると共に、磁気転写における転写品位を確保することができる。より多くのスレーブ媒体への磁気転写が可能となることにより、磁気転写におけるコストが削減され、プリフォーマット済みのスレーブ媒体を低価格で提供することができるようになる。
【００３２】
本発明の第２の磁気転写用マスター担体について、凸部の側面に形成された磁性層の厚みｄb2と、前記パターン状の凹凸の、前記トラック方向に最近接する凸部間の凹部の該トラック方向の長さＳとが、0.05＜ｄb2／Ｓ＜0.4を満たす関係にあるようにすれば、より転写精度を向上させることができ、より高品位の再生信号を得ることができる。
【００３３】
ｄb2／Ｓが0.05以下の範囲にあると、磁気転写の磁界印加時におけるマスター担体の磁性層に収束される磁束量が少なくなることによる信号品位の低下が懸念される。一方、ｄb2／Ｓが0.4以上の範囲にあると磁気転写の磁界印加時に、凸部上面の磁性層への磁束密度が減少することによる記録特性の劣化が懸念される。
【００３４】
なお、本発明の第１および第２の磁気転写用マスター担体において、基板の前凹部表面の凸部内への延長面と前記凸部の側面とのなす該凸部内側の角度θが、３０度≦θ＜８０度であれば、耐久性をより向上させることができる。
【００３５】
θが小さいほど耐久性が大幅に向上するが、３０度より小さくなると、パターン端から発生する転写磁界が分散され、十分な信号品位を確保することができない。一方、信号品位はθが９０度に近くなるほどよくなると考えられるが、８０度以上であると、パターン平坦部・側面部磁性層間に転写時の圧力履歴が集中し、クラックが発生し、磁性層が剥離しやすくなるということが本発明者らの研究により明らかになった。
【００３６】
本発明の磁気転写方法は、上述の本発明の磁気転写用マスター担体を用いて転写を行うものであるので、スレーブ媒体に対して良好な信号の転写を行うことができる。
【００３７】
【発明の実施の形態】
以下、本発明の実施の形態を図面を用いて詳細に説明する。
【００３８】
まず、本発明の第１の実施形態による磁気転写用マスター担体として、面内磁気記録媒体に対するプリフォーマットを行うためのマスター担体について説明する。
【００３９】
図１は、本実施形態の磁気転写用マスター担体の表面の一部斜視図を示し、図２は、マスター担体の凸部の一部断面図を示すものである。
【００４０】
マスター担体３は、後述の図３に示すように円盤状に形成されており、表面にパターン状の凸部31が形成されてなる凹凸パターンを備えた基板３ａとその凹凸パターンに沿って形成された軟磁性層３ｂとを備えてなる。なお、凹部には軟磁性層が形成されていなくてもよい。凹凸パターンはスレーブ媒体である磁気記録媒体に転写すべき情報に応じたものであり、その一部パターンは例えば図１に示すようなものである。図１において、矢印Ｘは円周方向（トラック方向）、矢印Ｙは半径方向を示す。
【００４１】
図２は、図１に示したマスター担体３のII−II断面図を示す。すなわち、基板３ａの凸部31の、該基板３ａに垂直かつトラック方向Ｘに平行な面に沿った断面図である。本発明のマスター担体においては、基板３ａの凸部31の上面の軟磁性層の厚みｄa1と、凸部31の側面31sの軟磁性層の厚みｄa2（凸部上面と平行面での寸法）とが、0.05＜ｄa2／ｄa1≦1.3の関係となるように、軟磁性層３ｂが形成されている。なお、凸部31の側面として、図２にはトラック方向側面について図示したが、凸部31を形成する４つの側面、すなわちトラック方向側面２面、半径方向Ｙの側面２面いずれの箇所に設けられている軟磁性層についてもその厚さが、凸部31上面の軟磁性層の厚さとの関係が上記式を満たすように形成されている。
【００４２】
マスター担体３は、軟磁性層３ｂが、凸部上面と側面の層厚みが上記関係となるように形成されていることにより、耐久性を向上させることができると共に、面内磁気記録媒体への良好な再生信号品位を有する磁気パターンの転写が可能となる。
【００４３】
なお、本実施形態においてはマスター担体の基板３ａの凹凸パターンが、その凹部表面41の凸部31内への延長面41eと凸部31の側面31sとのなす該凸部31内側の角度θが、３０度≦θ＜８０度を満たすように形成されている。
【００４４】
さらには、凸部31の側面31sに形成された磁性層の厚みｄa2は、トラック方向Ｘに沿って形成された凹凸パターンの最近接の凸部間の凹部のトラック方向Ｘの長さＳとの関係において、0.05＜ｄa2／Ｓ＜0.4の範囲となるように形成されている。ここで「凹部のトラック方向の長さ」は、凸部上面を凹部開口に延長してできる面におけるトラック方向の長さで、該凹部を挟む凸部の上面端部間のトラック方向距離に相当するものである。特に、ここでは長さＳを、凸部間の凹部のうち、最も短い長さの凹部についてのもので定義するものであり、本実施形態においては、図２中に示す最近接の凸部間の凹部のトラック方向長さ（凸部上面端部間のトラック方向距離）がＳである。現実のパターンにおいては、凹部のトラック方向長さには種々の長さのものが存在するが、そのうち最短のものをＳとする。
【００４５】
マスター担体３の基板３ａとしては、ニッケル、シリコン、石英板、ガラス、アルミニウム、セラミックス、合成樹脂等が用いられる。また、軟磁性層３ｂの磁性材料としては、Ｃｏ、Ｃｏ合金（ＣｏＮｉ、ＣｏＮｉＺｒ、ＣｏＮｂＴａＺｒ等）、Ｆｅ、Ｆｅ合金（ＦｅＣｏ、ＦｅＣｏＮｉ、ＦｅＮｉＭｏ、ＦｅＡｌＳｉ、ＦｅＡｌ、ＦｅＴａＮ）、Ｎｉ、Ｎｉ合金（ＮｉＦｅ）を用いることができ、特に好ましいのはＦｅＣｏ、ＦｅＣｏＮｉである。なお、基板上に配される磁性層としては、軟磁性を例に挙げたが、半硬質磁性であってもよい。軟磁性もしくは半硬質磁性等の保磁力の小さい磁性層を用いることにより、より良好な転写を行うことができる。さらには、基板上に配される磁性層は、基板の飽和磁化よりも高い飽和磁化値を有するものであることが好ましい。
【００４６】
マスター担体３のパターン状凸部（凹凸パターン）の形成は、スタンパー法、フォトリソグラフィー法等を用いて行うことができる。
【００４７】
まず、表面が平滑なガラス板（または石英板）の上にスピンコート等でフォトレジストを形成し、このガラス板を回転させながらサーボ信号に対応して変調したレーザー光（または電子ビーム）を照射し、フォトレジスト全面に所定のパターン、例えば各トラックに回転中心から半径方向に線状に延びるサーボ信号に相当するパターンを円周上の各フレームに対応する部分に露光し、その後、フォトレジストを現像処理し、露光部分を除去しフォトレジストによる凹凸形状を有する原盤を得る。次に、原盤の表面の凹凸パターンをもとに、この表面にメッキ（電鋳）を施し、ポジ状凹凸パターンを有するＮｉ基板を作製し、原盤から剥離する。この基板をそのままマスター担体とするか、または凹凸パターン上に必要に応じて軟磁性層、保護膜を被覆してマスター担体とする。
【００４８】
また、前記原盤にメッキを施して第２の原盤を作製し、この第２の原盤を使用してメッキを行い、ネガ状凹凸パターンを有する基板を作製してもよい。さらに、第２の原盤にメッキを行うか樹脂液を押し付けて硬化を行って第３の原盤を作製し、第３の原盤にメッキを行い、ポジ状凹凸パターンを有する基板を作製してもよい。
【００４９】
一方、前記ガラス板にフォトレジストによるパターンを形成した後、エッチングしてガラス板に穴を形成し、フォトレジストを除去した原盤を得て、以下前記と同様に基板を形成するようにしてもよい。
【００５０】
金属による基板の材料としては、前述の通り、ＮｉもしくはＮｉ合金等を使用することができ、この基板を作製する前記メッキとしては、無電解メッキ、電鋳、スパッタリング、イオンプレーティングを含む各種の金属成膜法が適用できる。基板の凸部高さ（凹凸パターンの深さ）は、50〜800ｎｍの範囲が好ましく、より好ましくは80〜600ｎｍである。この凹凸パターンがサンプルサーボ信号である場合は、円周方向よりも半径方向に長い矩形状の凸部が形成される。具体的には、半径方向の長さは0.05〜20μｍ、円周方向は0.05〜5μｍが好ましく、この範囲で半径方向の方が長い形状となる値を選ぶことがサーボ信号の情報を担持するパターンとして好ましい。
【００５１】
基板の凹凸パターン上への軟磁性層３ｂの形成は、磁性材料を真空蒸着法、スパッタリング法、イオンプレーティング法等の真空成膜手段、メッキ法などを用いて行う。軟磁性層の厚み（凸部上面の磁性層の厚み）は、50〜500ｎｍの範囲が好ましく、さらに好ましくは80〜300ｎｍである。なお、既述の通り、基板の凸部上の軟磁性層の厚みｄa1と凸部側面の軟磁性層の厚みｄa2とが、0.05＜ｄa2／ｄa1≦1.3の関係となるように形成する。なお、スパッタリングを用いて磁性層を形成する場合、ｄa1、ｄa2の関係を制御するためには、コリメータを用いたスパッタ方法を用いること、あるいは、スパッタ投入電力を調整して、基板に到達するスパッタ粒子のモビリティを低減することが有効である。当然ながら、コリメータを用いると同時に、スパッタ投入電力を調整してｄa1、ｄa2の関係を制御してもよい。
【００５２】
なお、この凸部表面の軟磁性層の上に５〜30ｎｍのダイヤモンドライクカーボン（ＤＬＣ）等の保護膜を設けることが好ましく、さらに潤滑剤層を設けても良い。また、軟磁性層と保護膜の間に、Ｓｉ等の密着強化層を設けてもよい。潤滑剤を設けることにより、スレーブ媒体との接触過程で生じるずれを補正する際の、摩擦による傷の発生などを抑制し、耐久性をより向上させることができる。
【００５３】
次に、本発明の磁気転写用マスター担体を用いてスレーブ媒体へ情報を転写する磁気転写方法の実施形態について説明する。
【００５４】
図３は、スレーブ媒体２とマスター担体３、４とを示す斜視図である。スレーブ媒体は、例えば、両面または片面に磁気記録層が形成されたハードディスク、フレキシブルディスク等の円盤状磁気記録媒体である。また、本実施形態においては、円盤状の基板２ａの両面にそれぞれ面内磁気記録層２ｂ，２ｃが形成されたものを示している。
【００５５】
また、マスター担体３は上記実施形態に示したものであり、スレーブ媒体２の下側記録層２ｂ用の凹凸パターンが形成されている。また、マスター担体４は、マスター担体３と同様の層構成からなる、スレーブ媒体２の上側記録層２ｃ用の凹凸パターンが形成されたものである。
【００５６】
図３では、磁気記録媒体２とマスター担体３，４が互いに離間した状態を示しているが、実際の磁気転写は、磁気記録媒体２の記録再生面とマスター担体３，４の軟磁性層３ｂ、４ｂとを密着させて、あるいは近接して対面させた状態で行う。
【００５７】
図４は、面内磁気記録媒体への磁気転写の基本工程を説明するための図であり、図４（ａ）は磁界を一方向に印加してスレーブ媒体を初期直流磁化する工程、（ｂ）はマスター担体とスレーブ媒体とを密着させて初期直流磁界とは略反対方向に磁界を印加する工程、（ｃ）は磁気転写後のスレーブ媒体の記録再生面の状態をそれぞれ示す図である。なお、図４においてスレーブ媒体２についてはその下面記録層２ｂ側のみを示している。
【００５８】
図４(ａ)に示すように、予めスレーブ媒体２にトラック方向の一方向の初期直流磁界Ｈinを印加して磁気記録層２ｂの磁化を初期直流磁化させておく。その後、図４(ｂ)に示すように、このスレーブ媒体２の記録層２ｂ側の面とマスター担体３の凸部表面の軟磁性層３ｂ側の面とを密着させ、スレーブ媒体２のトラック方向に前記初期直流磁界Ｈinとは逆方向の転写用磁界Ｈduを印加して磁気転写を行う。その結果、図４(ｃ)に示すように、スレーブ媒体２の磁気記録層２ｂにはマスター担体３の凹凸パターンに応じた情報（例えばサーボ信号）が磁気的に転写記録される。ここでは、スレーブ媒体２の下側記録層２ｂへの下側マスター担体３による磁気転写について説明したが、磁気記録媒体２の上側記録再生面２ｃ（図３参照）についても上側マスター担体４と密着させて同様に磁気転写を行う。なお、磁気記録媒体２の上下記録再生面２ｂ、２ｃへの磁気転写は同時になされてもよいし、片面ずつ順次なされてもよい。
【００５９】
また、マスター担体３の凹凸パターンが図４のポジパターンと逆の凹凸形状のネガパターンの場合であっても、初期磁界Ｈinの方向および転写用磁界Ｈduの方向を上記と逆方向にすることによって同様の情報を磁気的に転写記録することができる。なお、初期直流磁界および転写用磁界は、スレーブ媒体の保磁力、マスター担体およびスレーブ媒体の比透磁率等を勘案して定められた値を採用する必要がある。
【００６０】
次に、本発明の第２実施形態による磁気転写用マスター担体として、垂直磁気記録媒体に対するプリフォーマットを行うためのマスター担体について説明する。
【００６１】
図５は、垂直磁気記録媒体用のマスター担体13についての基板13ａの凸部32の、該基板13ａに垂直かつトラック方向Ｘに平行な面に沿った断面図である。本発明のマスター担体においては、基板13ａの凸部32の上面の軟磁性層の厚みｄb1と、凸部32の側面32sの軟磁性層の厚みｄb2（凸部上面と平行面での寸法）とが、0.1＜ｄb2／ｄb1≦0.5の関係となるように、軟磁性層13ｂが形成されている。なお、凸部32を構成する４つの側面のいずれについてもそれぞれの軟磁性層13ｂの厚みが、凸部32の上面の軟磁性層13ｂの厚みに対して上記式の関係を満たすように形成されている。作製方法は、上記の面内磁気記録媒体用のマスター担体の場合と同様である。
【００６２】
マスター担体13は、軟磁性層13ｂが、凸部上面と側面の層厚みが上記関係となるように形成されていることにより、耐久性を向上させることができると共に、垂直磁気記録媒体への良好な再生信号品位を有する磁気パターンの転写が可能となる。
【００６３】
なお、本実施形態においてはマスター担体の基板13ａの凹凸パターンが、その凹部表面42の凸部32内への延長面42eと凸部32の側面32sとのなす該凸部31内側の角度θが、３０度≦θ＜８０度を満たすように形成されている。
【００６４】
さらには、凸部32の側面32sに形成された磁性層の厚みｄb2は、トラック方向Ｘに沿って形成された凹凸パターンの最近接の凸部間の凹部のトラック方向Ｘの長さＳとの関係において、0.05＜ｄb2／Ｓ＜0.4の範囲となるように形成されている。ここで「凹部のトラック方向の長さ」は、凸部上面を凹部開口に延長してできる面におけるトラック方向の長さで、該凹部を挟む凸部の上面端部間のトラック方向距離に相当するものである。特に、ここでは長さＳを、凸部間の凹部のうち、最も短い長さの凹部についてのもので定義するものであり、本実施形態においては、図５中に示す最近接の凸部間の凹部のトラック方向長さ（凸部上面端部間のトラック方向距離）がＳである。現実のパターンにおいては、凹部のトラック方向長さには種々の長さのものが存在するが、そのうち最短のものをＳとする。
【００６５】
図６は、この磁気転写の基本工程を説明するための図であり、図６（ａ）は磁界を一方向に印加してスレーブ媒体を初期直流磁化する工程、（ｂ）はマスター担体とスレーブ媒体とを密着して初期直流磁界とは反対方向に磁界を印加する工程、（ｃ）は磁気転写後の状態をそれぞれ示す図である。なお、図６においてスレーブ媒体２についてはその下面記録層12ｂ側のみを示している。
【００６６】
図６(ａ)に示すように、予めスレーブ媒体12に初期直流磁界Ｈinをトラック面に垂直な一方向に印加して磁気記録層12ｂの磁化を初期直流磁化させておく。その後、図６(ｂ)に示すように、このスレーブ媒体12の記録層12ｂ側の面とマスター担体13の凸部表面の軟磁性層13ｂ側の面とを密着させ、スレーブ媒体12のトラック面に垂直な方向に前記初期直流磁界Ｈinとは逆方向の転写用磁界Ｈduを印加して磁気転写を行う。その結果、図６(ｃ)に示すように、スレーブ媒体12の磁気記録層12ｂにはマスター担体13の凸部パターンに応じた情報（例えばサーボ信号）が磁気的に転写記録される。ここでは、スレーブ媒体12の下側記録層12ｂへの下側マスター担体13による磁気転写について説明したが、第１の実施形態の場合と同様に、スレーブ媒体12の上側記録層についても上側マスター担体と密着させて下側記録層と同様にして、該下側記録層と同時に磁気転写を行う。
【００６７】
また、マスター担体13の凹凸パターンが図６のポジパターンと逆の凹凸形状のネガパターンの場合であっても、初期磁界Ｈinの方向および転写用磁界Ｈduの方向を上記と逆方向にすることによって同様の情報を磁気的に転写記録することができる。なお、初期直流磁界および転写用磁界は、スレーブ媒体の保磁力、マスター担体およびスレーブ媒体の比透磁率等を勘案して定められた値を採用する必要がある。
【００６８】
なお、第１および第２の実施形態において、スレーブ媒体２、12としては、ハードディスク、高密度フレキシブルディスクなどの円盤状磁気記録媒体が使用され、その磁気記録層としては、塗布型磁気記録層あるいは金属薄膜型磁気記録層が形成されているものを用いる。なお、面内磁気記録媒体２は、磁気記録層がトラック方向に対して平行な方向に磁化容易軸を有する磁気異方性を備えているものであり、一方、垂直磁気記録媒体12は、磁気記録層がトラック面に対して垂直な方向に磁化容易軸を有する磁気異方性を備えているものである。
【００６９】
なお、金属薄膜型磁気記録層を備えた磁気記録媒体の場合、磁性材料として、Ｃｏ、Ｃｏ合金（ＣｏＰｔＣｒ、ＣｏＣｒ、ＣｏＰｔＣｒＴａ、ＣｏＰｔＣｒＮｂＴａ、ＣｏＣｒＢ、ＣｏＮｉ、Ｃｏ／Ｐｄ等）、Ｆｅ、Ｆｅ合金（ＦｅＣｏ、ＦｅＰｔ、ＦｅＣｏＮｉ）を用いることができる。磁性層としては、磁束密度が大きいこと、面内記録なら面内方向、垂直記録なら垂直方向の磁気異方性を有することが、明瞭な転写を行えるため好ましい。好ましい磁性層厚は１０ｎｍ以上、５００ｎｍ以下であり、さらに好ましくは２０ｎｍ以上、２００ｎｍ以下である。
【００７０】
また、磁性層の下（基板側）には、該磁性層に必要な磁気異方性を持たせるために非磁性の下地層を設けることが好ましい。下地層としては、Ｃｒ、ＣｒＴｉ、ＣｏＣｒ、ＣｒＴａ、ＣｒＭｏ、ＮｉＡｌ、Ｒｕ、Ｐｄ等を用いることができるが、結晶構造および格子定数が、その上に設けられる磁性層の結晶構造および格子定数と一致するものを選択する必要がある。好ましい非磁性層の厚みは、１０ｎｍ以上、１５０ｎｍ以下であり、さらに好ましくは２０ｎｍ以上、８０ｎｍ以下である。
【００７１】
さらに、垂直磁気記録媒体の場合には、磁性層の垂直磁化状態を安定化させ、記録再生時の感度を向上させるために非磁性の下地層の下に軟磁性の裏打ち層を設けてもよい。この裏打ち層としては、ＮｉＦｅ、ＣｏＣｒ、ＦｅＴａＣ、ＦｅＡｌＳｉ等を用いることができる。好ましい裏打ち層の厚みは、５０ｎｍ以上、２０００ｎｍ以下であり、さらに好ましくは８０ｎｍ以上、４００ｎｍ以下である。
【００７２】
【実施例】
次に、本発明の磁気転写用マスター担体の実施例および比較例を用いて磁気転写を行い、転写信号の品位およびマスター担体の耐久性について評価を行った結果を説明する。評価方法は次の通りである。
【００７３】
＜信号品位評価方法＞
電磁変換特性測定装置（協同電子製SS-60）を用いてスレーブ媒体の転写信号の評価を行った。ヘッドには、再生ヘッドギャップ：0.12μｍ、再生トラック幅0.41μｍ、記録ヘッドギャップ0.2μｍ、記録トラック幅0.67μｍであるＧＭＲヘッドを使用した。読み込み信号をスペクトロアナライザーで周波数分解し、１次信号のピーク強度（Ｃ）と外挿した媒体ノイズ（Ｎ）の差（Ｃ／Ｎ）を測定した。従来行われている方法である同ヘッドによる信号記録を行い、該信号を再生して得られたＣ／Ｎ値を０ｄＢとし、この値に対する、磁気転写により形成記録された信号からの再生信号の相対値（ΔＣ／Ｎ）を求め、ΔＣ／Ｎが−1.5ｄＢより大きければ良好（○）、−3.0〜−1.5ｄＢであれば可（△）、−3.0未満であれば不良（×）と評価した。
【００７４】
＜耐久性評価方法＞
マスター担体とスレーブ媒体とを接触圧力0.49MPa（5.0kgf/cm2）とし、1000回接触・剥離を繰り返した後、マスター担体表面を、微分干渉型顕微鏡で480倍の拡大率でランダムに500視野観測し、この500視野中に凸部上面および凸部側面の磁性層の摩耗・亀裂箇所が２箇所以下であれば、良好な磁気転写が可能な状態（○）、３箇所〜５箇所であれば磁気転写が可能な状態（△）、６箇所以上であれば磁気転写精度が不良となる状態（×）と評価した。
【００７５】
次に、実施例および比較例として使用したマスター担体について説明する。
【００７６】
各実施例および比較例のマスター担体の基板としては、スタンパー作製法を用いて作製したＮｉ基板を用いた。具体的には、円盤中心から半径方向20〜40ｍｍの範囲に、トラック幅1.0μｍ、トラックピッチ1.1μｍ、最内周である半径方向20ｍｍ位置でビット長が0.2μｍである凹凸パターン信号が、凸部高さ0.2μｍで形成されたＮｉ基板を用いた。
【００７７】
このＮｉ基板上に軟磁性層ＦｅＣｏ30ａｔ％層を25℃で形成した。スパッタによる軟磁性層形成時のＡｒスパッタ圧は、1.44×10-1Ｐａ（1.08mTorr）とし、投入電力は2.80Ｗ／cm2とした。
【００７８】
面内磁気記録媒体用のマスター担体として実施例１〜１１および比較例１、２を作製し、垂直磁気記録媒体用のマスター担体として実施例１２〜２２および比較例３、４を作製した。
【００７９】
まず、面内磁気記録媒体用のマスター担体の実施例と比較例およびその評価について説明する。実施例１〜１１および比較例１、２は、面内磁気記録媒体用のマスター担体であり、それぞれ凸部上面の磁性層厚ｄa1と側面の磁性層厚ｄa2との比ｄa2／ｄa1、最近接凸部間の凹部のトラック方向長さＳと側面の磁性層厚ｄa2との比ｄa2／Ｓ、側面の傾きθの少なくとも一つが異なるように作製されたものである。
【００８０】
実施例１のマスター担体は、基板の凹凸パターンが、凸部の側面と、凹部表面の前記凸部内への延長面とのなす、該凸部内側の角度θが４５度となるように形成され、該基板上に、磁性層が、凸部上面の磁性層厚ｄa1と側面の磁性層厚ｄa2との比ｄa2/ｄa1が0.5、凸部間の距離Ｓと側面の磁性層厚ｄa2との比ｄa2／Ｓが0.2となるように形成されている。
【００８１】
実施例２のマスター担体は、ｄa2／ｄa1が0.06であること以外は実施例１と同じである。
【００８２】
実施例３のマスター担体は、ｄa2／ｄa1が1.3であること以外は実施例１と同じである。
【００８３】
実施例４のマスター担体は、ｄa2／Ｓが0.09であること以外は実施例１と同じである。
【００８４】
実施例５のマスター担体は、ｄa2／Ｓが0.35であること以外は実施例１と同じである。
【００８５】
実施例６のマスター担体は、ｄa2／Ｓが0.04であること以外は実施例１と同じである。
【００８６】
実施例７のマスター担体は、ｄa2／Ｓが0.42であること以外は実施例１と同じである。
【００８７】
実施例８のマスター担体は、基板の凸部側面の角度θが３５度であること以外は実施例１と同じである。
【００８８】
実施例９のマスター担体は、基板の凸部側面の角度θが７５度であること以外は実施例１と同じである。
【００８９】
実施例１０のマスター担体は、基板の凸部側面の角度θが２５度であること以外は実施例１と同じである。
【００９０】
実施例１１のマスター担体は、基板の凸部側面の角度θが８５度であること以外は実施例１と同じである。
【００９１】
比較例１のマスター担体は、ｄa2／ｄa1が0.04であること以外は実施例１と同じである。
【００９２】
比較例２のマスター担体は、ｄa2／ｄa1が1.5であること以外は実施例１と同じである。
【００９３】
実施例１〜１１および比較例１、２の磁気転写用マスター担体のスレーブ媒体としては、飽和磁化Ｍｓ：5.7Ｔ（4500Gauss)、保磁力Ｈｃ：199ｋＡ／ｍ（2500Oe）の3.5インチ型の円盤状の面内磁気記録媒体を用いた。この面内磁気記録媒体は、真空成膜装置（芝浦メカトロニクス：S-50Sスパッタ装置）において、室温にて1.33×10-5Ｐａ（１×10-4mTorr）まで減圧した後に、アルゴンを導入して0.4Ｐａ（3.0mTorr）とした条件下で、ガラス板を200℃に加熱し、ＣｒＴｉを30ｎｍ、ＣｏＣｒＰｔを30ｎｍ順次積層して作製した。
【００９４】
実施例１〜１１および比較例１、２のマスター担体を用いて上述のスレーブ媒体に対する面内磁気記録媒体用の磁気転写を行い、既述の信号品位評価および耐久性の評価を行った。その結果を表１に示す。
【００９５】
【表１】
0003986951.tif 000002
表１に示すとおり、実施例１〜１１のように、本発明のマスター担体の条件である0.05＜ｄa2／ｄa1≦1.3を満たすものは、信号品位および耐久性についていずれも可以上の評価が得られ、一方、上記範囲を満たさない比較例１および２は、信号品位、耐久性のいずれかにおいて不良との評価となった。また、実施例１〜１１において、0.05＜ｄa2／ｄa1≦1.3、0.05＜ｄa2／Ｓ＜0.4および３０度≦θ＜８０度の３つの条件を同時に満たす実施例１〜５、８および９は信号品位、耐久性とも良好の評価が得られ、最も好ましいことが明らかになった。0.05＜ｄa2／Ｓ＜0.4のみ満たさない実施例６、７は信号品位が可、３０度≦θ＜８０度のみ満たさない実施例１０、１１は、信号品位、耐久性のいずれか一方で可の評価であった。
【００９６】
次に、垂直磁気記録媒体用のマスター担体およびその評価について説明する。実施例１２〜２２および比較例３、４は、垂直磁気記録媒体用のマスター担体であり、それぞれ凸部上面の磁性層厚ｄb1と側面の磁性層厚ｄb2との比ｄb2／ｄb1、最近接凸部間の凹部のトラック方向長さＳと側面の磁性層厚ｄb2との比ｄb2／Ｓ、側面の傾きθの少なくとも一つが異なるように作製されたものである。
【００９７】
実施例１２のマスター担体は、実施例１と同一形状であるが、垂直磁気記録媒体用であり、基板の凹凸パターンが、凸部の側面と、凹部表面の前記凸部内への延長面とのなす、該凸部内側の角度θが４５度となるように形成され、該基板上に、磁性層が、凸部上面の磁性層厚ｄb1と側面の磁性層厚ｄb2との比ｄb2／ｄb1が0.11、凸部間の距離Ｓと側面の磁性層厚db2との比がｄb2／Ｓが0.2となるように形成されている。
【００９８】
実施例１３のマスター担体は、ｄb2／ｄb1が0.3であること以外は実施例１２と同じである。
【００９９】
実施例１４のマスター担体は、ｄb2／ｄb1が0.49であること以外は実施例１２と同じである。
【０１００】
実施例１５のマスター担体は、ｄb2／Ｓが0.09であること以外は実施例１２と同じである。
【０１０１】
実施例１６のマスター担体は、db2／Ｓが0.35であること以外は実施例１２と同じである。
【０１０２】
実施例１７のマスター担体は、db2／Ｓが0.04であること以外は実施例１２と同じである。
【０１０３】
実施例１８のマスター担体は、db2／Ｓが0.42であること以外は実施例１２と同じである。
【０１０４】
実施例１９のマスター担体は、基板の凸部側面の角度θが３５度であること以外は実施例１２と同じである。
【０１０５】
実施例２０のマスター担体は、基板の凸部側面の角度θが７５度であること以外は実施例１２と同じである。
【０１０６】
実施例２１のマスター担体は、基板の凸部側面の角度θが２５度であること以外は実施例１２と同じである。
【０１０７】
実施例２２のマスター担体は、基板の凸部側面の角度θが８５度であること以外は実施例１２と同じである。
【０１０８】
比較例３のマスター担体は、ｄb2／ｄb1が0.1であること以外は実施例１２と同じである。
【０１０９】
比較例４のマスター担体は、ｄb2／ｄb1が0.7であること以外は実施例１２と同じである。
【０１１０】
実施例１２〜２２および比較例３、４の磁気転写用マスター担体のスレーブ媒体としては、飽和磁化Ｍｓ：5.7Ｔ（4500Gauss)、保磁力Ｈｃ：199ｋＡ／ｍ（2500Oe）の3.5インチ型の円盤状の垂直磁気記録媒体を用いた。この垂直磁気記録媒体は、真空成膜装置（芝浦メカトロニクス：S-50Sスパッタ装置）において、室温にて1.33×10-5Ｐａ（１×10-4mTorr）まで減圧した後に、アルゴンを導入して0.4Ｐａ（3.0mTorr）とした条件下で、ガラス板を200℃に加熱し、ＮｉＦｅを100ｎｍ、ＣｒＴｉを30ｎｍ、ＣｏＣｒＰｔを30ｎｍ順次積層して作製した。
【０１１１】
実施例１２〜２２および比較例３、４のマスター担体を用いて上述のスレーブ媒体に対する垂直磁気記録媒体用の磁気転写を行い、既述の信号品位評価および耐久性の評価を行った。その結果を表２に示す。
【０１１２】
【表２】
0003986951.tif 000003
表２に示すとおり、実施例１２〜２２のように、本発明のマスター担体の条件である0.1＜ｄb2／ｄb1≦0.5を満たすものは、信号品位および耐久性についていずれも可以上の評価が得られ、一方、上記範囲を満たさない比較例１および２は、信号品位、耐久性のいずれかにおいて不良との評価となった。また、実施例１２〜２２において、0.1＜ｄb2／ｄb1≦0.5、0.05＜ｄb2／Ｓ＜0.4および３０度≦θ＜８０度の３つの条件を同時に満たす実施例１２〜１６、１９および２０は信号品位、耐久性とも良好の評価が得られ、最も好ましいことが明らかになった。0.05＜ｄb2／Ｓ＜0.4のみ満たさない実施例１７、１８は信号品位が可、３０度≦θ＜８０度のみ満たさない実施例２１、２２は、信号品位、耐久性のいずれか一方で可の評価であった。
【図面の簡単な説明】
【図１】本発明の第１の実施形態に係る磁気転写用マスター担体の表面の一部斜視図
【図２】本発明の第１の実施形態に係る磁気転写用マスター担体の一部断面図
【図３】スレーブ媒体とマスター担体とを示す斜視図
【図４】面内磁気記録媒体への磁気転写方法の基本工程を示す図
【図５】本発明の第２の実施形態に係る磁気転写用マスター担体の一部断面図
【図６】垂直磁気記録媒体への磁気転写方法の基本工程を示す図
【符号の説明】
２    スレーブ媒体（面内磁気記録媒体）
２ａ    スレーブ媒体の基板
２ｂ，２ｃ    磁性層（磁気記録層）
３，４    マスター担体
３ａ，４ａ    マスター担体の基板
３ｂ，４ｂ    軟磁性層
12    スレーブ媒体（垂直磁気記録媒体）
12ａ    スレーブ媒体の基板
12ｂ    磁性層（磁気記録層）
13    マスター担体
13ａ    マスター担体の基板
13ｂ    軟磁性層
31    マスター担体３の基板の凸部
32    マスター担体13の基板の凸部
【図１】
0003986951.tif 000004
【図２】
0003986951.tif 000005
【図３】
0003986951.tif 000006
【図４】
0003986951.tif 000007
【図５】
0003986951.tif 000008
【図６】
0003986951.tif 000009